우선 , 피브릴 의 굵기 에 대해서 , 측정 방법 을 보이 면서 설명 한다 . 대상 이 되 는 중공사 막 을 물 로 습윤 시킨 후 , - 30 ℃ 로 동결 시킨 상태 로 길 이 방향 에 대략 수직 으로 할단 함 으로써 , 횡단면 할단 시료 를 얻 는다 . 얻 어 진 횡단면 할단 시료 를 , 주사 형 전자 현미경 ( 본 발명 에서 는 히타치 제 고 분해능 SEM - S 4700 을 사용 했 음 ) 을 이용 하 여 촬영 가속 전압 10 kV , 촬영 배율 10000 배 로써 관찰 한다 . 이 조건 에 의해 , 막 두께 부 의 폭 15 ㎛ 상당 의 구조 를 관찰 할 수 있 다 . 우선 , 막 두께 가 30 ㎛ 이하 의 중공 사막 에서 는 막 두께 부 의 최 내측 ( 중공 부측 ) 을 시야 의 끝 에 맞춰 1 커트 째 를 촬영 한다 . 다음 에 최 외측 을 시야 의 끝 에 맞춰 2 커트 째 를 촬영 한다 [ 도 1 의 ( a ) 를 참조 ) . 그리고 , 막 두께 가 30 ㎛ 를 초과 하 는 중공 사막 에서 는 , 막 두께 방향 의 중심점 을 결정 한 후 , 시야 의 중앙 을 그 중심점 에 맞춰 3 커트 째 를 더 촬영 한다 ( 도 1 면의 ( b ) 를 참조 ) . 이렇게 하 여 얻 어 진 횡단면 의 각 구조 사진 은 막 을 구성 하 는 폴리머 가 메시 형 으로 전개 하 여 다수 의 구멍 을 형성 한 다공질 구조 를 찍 어 내 고 있 다 . 각 구멍 을 구획 하 는 폴리머 벽 이 마치 섬유상 으로 관찰 되 기 때문 에 , 본 발명 에서 는 이 구조 부분 을 피브릴 로 칭한다 ( 도 2 를 참조 ) . 도 1 면 에 도시 하 는 바 와 같이 , 각 피브릴 은 3 개 이상 의 구멍 에 둘러싸이 는 부분 으로 피브릴 끼리 의 접합부 를 형성 하 면서 , 막 두께 부를 3 차원 방향 으로 전개 하 고 있 다 . 따라서 , 본 발명 에서 말 하 는 피브릴 은 , 용융 방사법 에 있 어서 고연 신 에 의해 길 이 방향 으로 형성 되 는 피브릴 ( 라멜라 구조 라고 도 칭함 ) 과 는 상위 하 고 , 또한 습식 방사법 에서 중공사 막 의 내 표면 상 에 길 이 방향 으로 형성 되 는 피브릴 과 도 상위 한 것 이 다 .